La présente invention concerne une garniture de machine à carder» De telles garnitures sont plus particulièrement utilisées comme garnitures en dent de scie des tambours de cardage. Elles servent au traitement de matériaux filamenteux, et s'engagent 5 dans ce cas avec des pièces avec lesquelles elles coopèrent. De telles garnitures de machine à carder étaient jusqu'à présent constituées par des alliages d'acier non alli% et on essayait d'obtenir la dureté voulue en faisant varier la quantité de carbone dans l'acier. Toutefois on ne peut dépasser une dureté 10 déterminée, car sinon le matériau devient cassant. La présente invention a pour objet une garniture présentant une plus grande durée d'utilisation et pouvant fonctionner à une vitesse plus élevée que les garnitures obtenues jusqu'à présent. Les garnitures de machine à caÊder suivant la présente in-15 vention sont constituées ea fer allié ou acier spécial ou allié. Par opposition aux essais antérieurs, qui consisteraient à modifier la dureté en agissant uniquement sur le taux de carbone, on peut oWenir avec des alliages d'acier spécial ou allié des valeurs de dureté élevées (jusqu'à 1200 degrés de dureté Yickers) 20 et une meilleure résistance à la traction. Une garniture suivant l'invention présente une durée d'utilisation plus grande, et permet de traiter, les valeurs moyennes de boutons étant bonnes, jusqu'à 500 t de fibres coupées, qu'il s'agisse soit de fibres naturelles, soit de fibres en poly-25 mères artificiels ou synthétiques. Un autre avantage de la présente invention, réside dans l'importante réduction des aiguisages nécessaires pendant la durée d'utilisation de la garniture. Les intervalles séparant les aiguisages peuvent être, vu la durée d'usage plus long de la garniture, considérablement allongés. 50 Compte tenu des propriétés mentionnées, on peut avantageu sement utiliser une garniture entièrement en acier allié ou spécial sur des machines à carder à rendement élevé. L'invention sera mieux comprise à la lecture des exemples qui suivent, et qui décrivent à titre non limitatif quelques mo-35 des de réalisation de l'invention. Les alliages mis en oeuvre suivant la présente invention ont ]3ns particulièrement la composition suivante, dans laquelle les pourcentages sont donnés en poids: ! 72 16647 2 2137694 Carbone . 0,3 à 2,0 % Silicium 0,05 à 2,5 ^ Manganèse .. 0,05 à 2,0 % Vanadium 0,01 à 2,0 % 5 Fer le reste Le vanadium pourrait être remplacé par 0,01 à 3,5 % en poids de wolfram. Les alliages cités pourraient également comporter les quantités indiquées de vanadium et de wolfram, et éventuellement 0^301 10 à 3,0 % en poids de bore0 Les alliages cités pourraient en outre contenir 0,05 à 4,5 % en poids de chrome ou de titane. De même, il est avantageux d'ajouter 0,05 à. 3,5 % en poids de nickel aux alliages précédemment cités. 15 Par exemple, un alliage particulièrement avantageux compor te 0,5 à 6 % de carbone, 0,5 à 0,8 % de manganèse, 1,2 à 1,6 % de silicium et 0,5 à 0,8 % de chrome (les pourcentages sont donnés en poids). On obtient en moyenne avec les alliages cités une valeur de 20 dureté en degrés Yickers de l'ordre de 980, et une grande résistance du matériau, de façon que les garnitures de machines à carder fabriquées avec un tel matériau permettent une plus grande durée d'utilisation ainsi qu'un meilleur rendement de la machine à carder. 25 II s'agit en particulier des garnitures utilisées sur les machines à carder à tambours. Les garnitures comprennent un ou plusieurs éléments à profil en dent de scie, ces éléments en fils métalliques étant constitués par l'un des alliages précités. 30 Les alliages cités contiennent évidemment des traces de phosphore et de soufre en quantité usuelle. Bien entendu l'invention n'est pas limitée au mode de réalisation décrit et représenté, elle est susceptible de nombreuses variantes accessibles à l'homme de l'art suivant les applications 35 envisagées et sans qu'on s'écarte pour cela de l'esprit de l'invention. 72 16647 3 2137694 BEVEHDICATIOSS 1. Garnitare de machine à carder, caractérisée en ce qu'elle est constituée par du fer allié ou de l'acier allié ou spécial. 2. Garniture suivant la revendication 1, caractérisée en 5 ce qu'elle est constituée par un alliage contenant : 0,3 à 2,0 % en poids de carbone 0,05 à 2,5 % " " silicium 0,05 à 2,0 % " " manganèse 0,01 à 2,0 % " " vanadium 10 3. Garniture suivant la revendication 1 ou 2, caractérisée en ce qu'elle est constituée par un alliage contenant : 0,3 à 2,0 % en poids de carbone 0,05 à 2,5 % " "de silicium 0,05 à 2,0 % " " de manganèse 15 0,01 à 3,5 % " "de wolfram 4. Garniture suivant la revendication 2, caractérisée en ce que l'alliage contient 0,05 à 4,5 % en poids de chrome. 5. Garniture suivant la revendication 2 ou 3 caractérisée en ce que l'alliage contient 0,001 à 3,0 % en poids de bore. 20 6. Garniture suivant la revendication 2, caractérisée en ce que l'alliage contient du titane. 7. Garniture suivant l'une des revendications 1, 2 et 3» caractérisée en ce que l'alliage contient 0,05 à. 3,5 % en poids de nickel. 25 8. Garniture suivant l'une des revendications 1 à 7» carac térisée en ce qu'elle comprend au moins un élément en fil métallique à profil en dent de scie.